(57)【要約】【課題】コンクリートの圧縮強度を向上させることに寄与していることが知られている粗骨材として、コンクリートの引張強度（や曲げ強度）の向上にも寄与できる新たな材料を提供する。【解決手段】コンクリート用粗骨材は、その長手方向の両端部にアンカー部が形成されている。コンクリート用粗骨材は、中空部を有することが好ましい。また、表面の少なくとも一部に、突起又は凹みが形成されていてもよい。この突起又は凹みは、中空部と連通していてもよい。好ましいコンクリート用粗骨材の形状としては、筒体の両端が互い違いに閉じており、その両端がアンカー部となっている形状が挙げられる。この場合、該形状が略四面体であることが好ましい。また、２つの略四面体は、１つの辺で結合していてもよい。別の形状としては、ロッド状の連結部の両端に半球状、円盤状又はナット状のアンカー部を有する形状も挙げられる。【選択図】図１
2019190265.tif 000002
【特許請求の範囲】
【請求項１】
磁性体製のコンクリート用粗骨材を含有するプレキャストコンクリート製品の搬送方法であって、電磁石を作動させてプレキャストコンクリート製品を引きつけ、そのまま所定の場所に搬送し、電磁石を解除してプレキャストコンクリート製品を所定の場所に設置する搬送方法。
【請求項２】
磁性体が略四面体形状を有する請求項１記載の搬送方法。
【請求項３】
磁性体が鉄である請求項１又は２記載の搬送方法。
【請求項４】
磁性体製のコンクリート用粗骨材を含有するプレキャストコンクリート製の道路床板の敷設方法であって、電磁石を作動させて道路床板を引きつけ、そのまま所定の場所に搬送した後、電磁石を解除して道路床板を所定の場所に敷設する敷設方法。
【請求項５】
磁性体が略四面体形状を有する請求項４記載の敷設方法。
【請求項６】
磁性体が鉄である請求項４又は５記載の敷設方法。
【発明の詳細な説明】
【技術分野】
【０００１】
本発明は、コンクリート用粗骨材及び補強コンクリートに関する。
【背景技術】
【０００２】
コンクリートは、通常、セメントに、水と粗骨材（砕石や砂利）と細骨材(砂)とを混合して得た混合物（いわゆる生コンクリート）を、水とセメントとの水和反応に基づいて全体を固化させたものであり、建築資材として非常に高い圧縮強度を示すという利点を有するものであるが、引張強度や曲げ強度が圧縮強度よりも非常に低いという欠点を有している。
【０００３】
この様な欠点を補うため、コンクリート中に縦横マトリックス状に組んだ鉄筋を配設することが一般的であるが、近年では、生コンクリート中にプロピレン繊維（特許文献１）や、有機繊維や異形鋼繊維等の強化繊維を含有させることも提案されている（特許文献２）。
【先行技術文献】
【特許文献】
【０００４】
【特許文献１】特開２０１７−１７８７５５号公報
【特許文献２】特開２００１−２２０２０１号公報
【発明の概要】
【発明が解決しようとする課題】
【０００５】
しかしながら、生コンクリートに強化繊維を混入させた場合、強化繊維が全体に均一に分散されずに凝集することがあり、コンクリート構造物の各種強度が場所により相違するため、相対的に強度の弱い箇所に応力が集中し、コンクリートにクラックが発生しやすくなるという問題があった。また、強化繊維は従来のコンクリートの一般的な必須構成要素ではないため、その使用により、コンクリートの必須構成成分の割合調整や、コンクリート特性の調整が難しくなることが懸念される。
【０００６】
そこで、コンクリートの必須構成要素以外の繊維で強化するのではなく、コンクリートの必須構成要素の１つであり、コンクリートの圧縮強度を向上させることに寄与していることが知られている粗骨材として、コンクリートの引張強度（や曲げ強度）の向上にも寄与できる新たな材料を開発することが求められている。
【０００７】
本発明の目的は、以上の従来の技術の問題点を解決することであり、コンクリートの圧縮強度を向上させることに寄与していることが知られている粗骨材として、コンクリートの引張強度（や曲げ強度）の向上にも寄与できる新たな材料を開発することである。
【課題を解決するための手段】
【０００８】
本発明者は、従来の粗骨材と同様の大きさの物体の長手方向の両端部にアンカー部を設けることにより、上述の目的を達成できることを見出し、本発明を完成させるに至った。
【０００９】
即ち、本発明は、長手方向の両端部にアンカー部を有するコンクリート用粗骨材を提供する。
【００１０】
また、本発明は、少なくともセメント、細骨材、及び上述のコンクリート用粗骨材を含有するコンクリートを提供する。
【００１１】
本発明は、更に、略四面体形状の金属製(好ましくは鉄製)のコンクリート用粗骨材であって、表面に金属粒(好ましくは鉄粒)が突起として付着しているコンクリート用粗骨材を提供する。加えて、このコンクリート用粗骨材の製造方法として、金属パイプ（好ましくは鉄パイプ）を塑性変形させながら押し切り、所定の間隔をあけて約９０度ずれた方向から金属パイプ（好ましくは鉄パイプ）を塑性変形させながら押し切ることにより得た略四面体構造物の表面に、溶接のスパッタ現象を利用して溶融金属滴（好ましくは溶融鉄滴）を付着させることを特徴とする製造方法と、複数本の金属パイプ(好ましくは鉄パイプ)を互いに平面状に接触回転させながら、それらの全面に溶接のスパッタ現象を利用して溶融金属滴(好ましくは溶融鉄滴)を付着させた後、表面に金属粒が付着した金属パイプ（好ましくは鉄パイプ）を塑性変形させながら押し切り、所定の間隔をあけて約９０度ずれた方向から金属パイプ(好ましくは鉄パイプ)を塑性変形させながら押し切ることを特徴とする製造方法とを提供する。
【００１２】
本発明は、更に、略四面体形状の磁性体（好ましくは鉄）製のコンクリート用粗骨材を含有するプレキャストコンクリート製品の搬送方法であって、電磁石を作動させてプレキャストコンクリート製品を引きつけ、そのまま所定の場所に搬送し、電磁石を解除してプレキャストコンクリート製品を所定の場所に設置する搬送方法を提供する。
【発明の効果】
【００１３】
本発明のコンクリート用粗骨材は、従来の粗骨材と同程度の大きさを有するものであり、このため、生コンクリートにミキシングされた場合に、コンクリートミキサーから打設場所へポンプ圧送が可能となる。しかも、その長手方向の両端部にアンカー部を有しているので、コンクリートに負荷された引張力に対し、粗骨材が移動し難くなり、粗骨材とコンクリートとの界面でマイクロクラックが発生することを、抑制することが可能となる。このため、コンクリートの引張強度や曲げ強度を格段と向上させることができる。
【図面の簡単な説明】
【００１４】
【図１】図１は、本発明のコンクリート用粗骨材の概略斜視図である。
【図２】図２は、本発明のコンクリート用粗骨材の上面図である。
【図３】図３は、本発明のコンクリート用粗骨材の側面図である。
【図４】図４は、本発明のコンクリート用粗骨材の概略斜視図である。
【図５Ａ】図５Ａは、本発明のコンクリート用粗骨材の概略斜視図である。
【図５Ｂ】図５Ｂは、本発明のコンクリート用粗骨材の図面代用写真である。
【図６】図６は、本発明のコンクリート用粗骨材の概略斜視図である。
【図７】図７は、本発明のコンクリート用粗骨材の概略斜視図である。
【図８】図８は、本発明のコンクリート用粗骨材の概略斜視図である。
【図９】図９は、本発明のコンクリート用粗骨材の概略斜視図である。
【図１０】図１０は、本発明のコンクリート用粗骨材の概略斜視図である。
【図１１】図１１は、本発明のコンクリート用粗骨材の概略斜視図である。
【図１２】図１２は、本発明のコンクリート用粗骨材の概略斜視図である。
【図１３】図１３は、本発明のコンクリート用粗骨材の概略斜視図である。
【図１４】図１４は、本発明のコンクリート用粗骨材の概略斜視図である。
【発明を実施するための形態】
【００１５】
以下、本発明の実施態様の例を説明する。
【００１６】
本発明のコンクリート用粗骨材は、一義的には主としてコンクリートの圧縮強度を確保するためのものであるが、コンクリートの引張強度（や曲げ強度）をも向上させるものである。本発明のコンクリート粗骨材は、それが配合された生コンクリートのポンプ圧送を可能とするために、従来の粗骨材である砂利や砕石と同程度の大きさであり、ＪＩＳ  Ａ  １１０２（骨材ふるい分け試験法）に準拠して分類されたものである。具体的には、５ｍｍ網ふるいに質量で８５％以上とどまる骨材であり、通常、長手方向の長さが２０〜５０ｍｍ程度の大きさの骨材である。
【００１７】
図１は、本発明のコンクリート用粗骨材１０の一例の概略斜視図であり、長手方向の両端部にアンカー部Ａ１、Ａ２が形成されている。この粗骨材１０は、筒体の両端が互い違いに閉じており、その両端がアンカー部Ａ１、Ａ２となっている形状を有する。これらのアンカー部Ａ１とＡ２とは、連結部１１で結合している。具体的には、略四面体形状を有している。このような形状であると、図２の上面図に示すように、点線矢印方向Ｂ１に引張力が負荷されると、アンカー部Ａ１が、上面視では他端に比べて幅広になっているため、コンクリート用粗骨材１０が点線矢印方向Ｂ１にズレ難くなり、コンクリートにクラックが生ずることを抑制すること（アンカー効果）が可能となる。また、図３の側面図に示すように、点線矢印方向Ｂ２に引張力が生ずると、アンカー部Ａ２が、側面視では他端に比べて幅広になっているため、コンクリート用粗骨材１０が点線矢印方向Ｂ２にズレ難くなり、コンクリートにクラックが生ずることを抑制することが可能となる。
【００１８】
なお、図１〜３では、本発明のコンクリート用粗骨材１０の長手方向に引張力が負荷される場合を説明したが、長手方向のみならず長手方向に対して交わる方向への引張力や曲げ力、剪断力に対しても、アンカー部Ａ１及びＡ２のアンカー効果が期待できる。
【００１９】
また、図１では、コンクリート用粗骨材１０の略四面体形状のアンカー部Ａ１とＡ２とを結んでいる辺は、折り目がついているように表されているが、図４に示すように連続した曲面を構成してもよい。
【００２０】
本発明のコンクリート用粗骨材は、中空部を有していることが好ましい。中空部が存在すると、コンクリート用粗骨材の比重を軽くすることができるため、コンクリートの軽量化が可能となる。また、コンクリート用粗骨材の中空部の容積割合を調整することにより比重調整が可能となり、生コンクリートにおけるコンクリート用粗骨材の分散性を向上させることが可能となる。なお、中空部は、例えば、アンカー部Ａ１及び／又はＡ２で外部と連通してもよいが、外部と遮断されていることが好ましい。
【００２１】
本発明のコンクリート用粗骨材は、モルタルとコンクリート用粗骨材との界面における密着性を向上させるために、表面の少なくとも一部に（好ましくは表面全面に）凹凸を有することが好ましい。凹凸を形成する手法としては、コンクリート粗骨材の材質等に応じて、公知の粗研磨手法を採用することができる。例えば、研磨用砂を吹き付けて表面を荒らすサンドブラスト法、研磨回転体を接触させて表面を荒らすグラインダー粗研磨法、薬品で表面を荒らす化学粗研磨法、電気分解により表面を荒らす電解粗研磨法等が適用できる。その他にも、細骨材を含有するモルタルを表面に付着させるモルタル付着法(この場合、表面を微細なラスで予め被覆しておくことが好ましい)を、無機粒子や有機粒子を樹脂製の接着材料と共に付着させて表面を荒らす粒子付着法、各種溶接(特にアーク溶接)におけるスパッタ現象により生じた溶融金属滴を付着させて表面を荒らす溶接スパッタ法等を採用することができる。表面に形成する凹凸は、位置とサイズの両面についてランダムな状態で存在していてもよく、規則的な配列やサイズで配置されていてもよい。表面の一部に規則的に配置されている例としては、突起Ｐ（図５Ａ）又は凹みＲ（図６）が形成されている場合が挙げられる。本発明のコンクリート用粗骨材は、このような突起と凹みの双方を備えていてもよい。これらの突起又は凹み等の凹凸の大きさは、特に制限はないが、生コンクリートのポンプ圧送を阻害しないような大きさが好ましい。
【００２２】
これらの突起又は凹み等の凹凸は、中空部に連通する孔を有していてもよい（図示せず）。そのような孔の大きさは、突起又は凹み等の凹凸から中空部へ僅かにモルタルが侵入するような程度の大きさが好ましい。中空部に侵入したモルタルがアンカー効果を発揮する。また、前述したように、粗骨材の表面に微細なラスを配置しモルタルでコートしてもよい。
【００２３】
図７のコンクリート用粗骨材２０は、２つの図１のコンクリート用粗骨材１０が１つの辺で結合した形状を有する。これにより、長手方向の中央部にアンカー部Ａ３が形成されることになり、コンクリート用粗骨材２０のアンカー効果をより強化することが期待できる。また、アンカー部Ａ３で、その両側のコンクリート粗骨材１０の中空部同士が連通してもよいが、遮断されていてもよい。
【００２４】
本発明のコンクリート用粗骨材の形状としては、図１や図７のような形状に限られず、両端部にアンカー部を有する形状であれば、様々な形状を採用することができる。例えば、図８〜１０のような形状が挙げられる。図８のコンクリート用粗骨材３０は、ロッド状の連結部３１の両端に半球状のアンカー部Ａ１、Ａ２が球面を外側に配置された形状を有している。図９のコンクリート用粗骨材４０は、ロッド状の連結部４１の両端に円盤状のアンカー部Ａ１、Ａ２が配置された形状を有している。図１０のコンクリート用粗骨材５０は、ロッド状の連結部５１の両端にナット状のアンカー部Ａ１、Ａ２が配置された形状を有している。これらのロッド状連結部には、図１０に示すように、雄ねじが形成されていてもよい。これによりモルタルとコンクリート用粗骨材との密着性を改善することができる。
【００２５】
また、本発明のコンクリート用粗骨材は、図１１に示すように、オーバルループをその中央部で約９０度ねじった形状のコンクリート用粗骨材６０、図１２に示すように、短冊状の板の両端を対向するように折り曲げた形状のコンクリート用粗骨材７０、図１３に示すように、図１２の形状の２つのコンクリート用粗骨材７０を、折り曲げ方向が逆となるように長手方向で連結した形状のコンクリート用粗骨材８０、図１４に示すように、棒状のロッドを半分に折り曲げ、折り曲げた先端を、約９０度方向に折り曲げた形状のコンクリート用粗骨材９０等を包含する。
【００２６】
本発明のコンクリート用粗骨材は、様々な材料から形成することができ、例えば、鉄、アルミニウム、チタン、銅、ステンレススチール、硬化樹脂、熱可塑性樹脂、これらの複合材料、岩石、鉱物等から形成することができる。また、本発明のコンクリート用粗骨材は、耐腐食性を向上させるために、表面や必要に応じて中空部内面を各種プラスチックなどでコーティングしてもよく、コンクリート用粗骨材が金属材料から形成されている場合には、その金属材料の酸化物皮膜を公知の手法により形成してもよい。
【００２７】
特に、本発明のコンクリート用粗骨材を鉄などの磁性体から形成した場合には、コンクリート用粗骨材自体や、コンクリート用粗骨材を含む各種コンクリート製品の製造時や搬送時等に電磁石を利用してそれらの作業を行うことができる。また、コンクリート製造時に、電磁石を利用して、コンクリート内におけるコンクリート用粗骨材の存在位置をコントロールすることができる。例えば、弱い曲強度を示す領域にコンクリート用粗骨材の存在量を他の領域よりも多くすることができる。
【００２８】
また、鉄等の金属材料から形成したコンクリート用粗骨材の場合、前述したように、アーク溶接等の各種溶接時のスパッタ現象を利用してコンクリート用粗骨材表面に微細な溶融金属滴を付着させることによりコンクリート粗骨材（例えば図４の略四面体形状の粗骨材）の表面に多数の金属粒Ｑを突起として付着させることができる(図５Ｂ）。これにより、コンクリート用粗骨材とコンクリートとの界面における密着性を飛躍的に向上させることができる。このように、コンクリートとの界面における密着性が飛躍的に向上したコンクリート用粗骨材は、長手方向の両端部にアンカー部を有していることが好ましいが、そのようなアンカー部がなくても、実用的にはコンクリート中でズレにくく、そのためコンクリートにクラックが生ずることを実用的に抑制することが可能となる。
【００２９】
本発明のコンクリート用粗骨材は、その形成材料や形状に応じて、公知の手法により製造することができる。例えば、図４のコンクリート用粗骨材は、例えば、鉄パイプを塑性変形させながら押し切り、所定の間隔（好ましくは約２０〜約５０ｃｍ）を空けて約４５〜約９０度（好ましくは約９０度）ずれた方向から鉄パイプを塑性変形させながら押し切ることにより製造することができる。あるいは、略四面体の展開した板を打ち抜いた後、略四面体状に成形することでも製造することができる。また、図４のコンクリート用粗骨材の表面に溶融金属滴を付着させて、図５Ｂのように凹凸を形成する場合、既に述べたように、アーク溶接等の各種溶接時のスパッタ現象を利用することができる。この場合、個々の図４のコンクリート用粗骨材（略紙面体構造物）のそれぞれに溶融金属滴を付着させてもよいが、好ましくは複数本の鉄パイプを互いに平面状に接触回転させながら、全面にアーク溶接等の各種溶接時のスパッタ現象を利用して溶融金属滴を付着させた後、表面に金属粒が付着した鉄パイプを塑性変形させながら押し切り、所定の間隔（好ましくは約２０〜約５０ｃｍ）を空けて約４５〜約９０度（好ましくは約９０度）ずれた方向から鉄パイプを塑性変形させながら押し切ることにより製造することができる。必要に応じ、コンクリート用粗骨材の表面に弱く付着した金属粒を除去してもよく、また、表面を、付着量を損なわない範囲でならしてもよい。
【００３０】
本発明のコンクリート用粗骨材は、従来のコンクリートの配合の粗骨材の一部又は全部に代替することができる。以下、本発明のコンクリート用粗骨材を使用したコンクリートについて説明する。鉄筋コンクリートにも適用することができる。
【００３１】
本発明のコンクリートは、少なくともセメント、細骨材、前述した本発明のコンクリート用粗骨材とを含有する。セメントとしては、ＪＩＳ  Ｒ５２１０「ポルトランドセメント」、ＪＩＳ  Ｒ５２１１「高炉セメント」、ＪＩＳ  Ｒ５２１２「シリカセメント」、ＪＩＳ  Ｒ５２１３「フライアッシュセメント」、ＪＩＳ  Ｒ５２１４「エコセメント」などを適宜適用することができる。
【００３２】
細骨材は、ＪＩＳ  Ａ  １１０２に準拠して分類されたものであり、具体的には、１０ｍｍ網ふるいを全部通り、５ｍｍ網ふるいを質量で８５％以上通る骨材であり、通常２ｍｍ以下の粒径を有する骨材である。
【００３３】
コンクリート配合質量割合は、セメント：細骨材：粗骨材＝１：２〜３：４〜６が一般的であるが、コンクリートの用途等に応じて変動する。更に、水や一般的なコンクリートやモルタルの製造時に使用される増粘剤、減水剤、凝結促進剤等を適宜含有することができる。
【００３４】
本発明のコンクリート用粗骨材の好ましい適用例としては、コンクリートプレキャスト製品、例えば、圧縮や曲げに対して弱い従来の発泡型又は軽量骨材型の軽量鉄筋コンクリート板に代わり、圧縮や曲げに対して強い軽量鉄筋コンクリート板が挙げられる。また、鉄筋を使用しないコンクリート構造物（例えば、ダム壁、地面に直に敷設される道路、建造物のベタ基礎、舗装広場等）にも好ましく適用できる。特殊な適用例としては、地面から離れた位置に設置される高速道路の鉄筋コンクリート床板等に好ましく適用できる。
【００３５】
本発明のコンクリート用粗骨材を適用した軽量鉄筋コンクリート板や鉄筋コンクリート床板等のプレキャストコンクリート製品は、所定のサイズのパネルとなっており、パネル単位で搬送・設置される。また、壁や道路の補修のためにパネル単位で撤去される。このため、本発明のコンクリート用粗骨材を磁性材料から構成した場合には、電磁石にパネルを引きつけて搬送、設置、撤去が可能となり、作業性が向上する。
【産業上の利用可能性】
【００３６】
本発明のコンクリート用粗骨材は、コンクリートの粗骨材として使用すると、コンクリートに良好な圧縮強度だけでなく、良好な引張強度や曲げ強度を付与することができる。
【符号の説明】
【００３７】
１０、２０、３０、４０、５０、６０、７０、８０、９０  コンクリート用粗骨材
１１、３１、４１、５１  連結部
Ａ１、Ａ２、Ａ３  アンカー部
Ｂ１、Ｂ２  引張方向
Ｐ  突起
Ｑ  金属粒
Ｒ  凹み
【図１】
2019190265.tif 000003
【図２】
2019190265.tif 000004
【図３】
2019190265.tif 000005
【図４】
2019190265.tif 000006
【図５Ａ】
2019190265.tif 000007
【図５Ｂ】
2019190265.tif 000008
【図６】
2019190265.tif 000009
【図７】
2019190265.tif 000010
【図８】
2019190265.tif 000011
【図９】
2019190265.tif 000012
【図１０】
2019190265.tif 000013
【図１１】
2019190265.tif 000014
【図１２】
2019190265.tif 000015
【図１３】
2019190265.tif 000016
【図１４】
2019190265.tif 000017